(57)【特許請求の範囲】
【請求項１】
基材上に塗膜を備えた塗装金属材の耐食性を定量的に評価する耐食性評価方法であって、
前記基材は、自動車部材用鋼版であり、
前記塗装金属材の基材と前記塗膜表面との間に電圧を印加し、前記塗膜が絶縁破壊するときの電圧値に基づいて、前記塗装金属材の耐食性を評価する
ことを特徴とする耐食性評価方法。
【請求項２】
腐食促進試験により前記塗装金属材の腐食が開始するまでの期間としての腐食抑制期間を予め求めておき、
前記塗装金属材の基材と前記塗膜表面との間に、時間に対して徐々に増大する電圧を印加し、前記塗膜が絶縁破壊するときの電圧値を予め求めておき、
被測定物である塗装金属材の基材と塗膜表面との間に、前記電圧を印加し、塗膜が絶縁破壊するときの電圧値の実測値を求め、
予め求めておいた前記腐食抑制期間と予め求めておいた前記電圧値との関係に基づいて、前記被測定物の前記実測値から、前記被測定物の耐食性として、前記被測定物の腐食抑制期間を求める
ことを特徴とする請求項１に記載の耐食性評価方法。
【請求項３】
前記塗膜は化成皮膜と電着塗膜とを備えたことを特徴とする請求項１又は２に記載の耐食性評価方法。
【請求項４】
前記塗装金属材の基材と前記塗膜表面との間に前記電圧を時間に対して比例的に増大させながら印加することを特徴とする請求項１〜３のいずれか１項に記載の耐食性評価方法。
【請求項５】
前記塗膜は、樹脂系塗料を用いて形成された電着塗膜を備えたことを特徴とする請求項１〜４のいずれか１項に記載の耐食性評価方法。
【請求項６】
基材上に塗膜を備えた塗装金属材の耐食性を定量的に評価する耐食性評価装置であって、
前記基材は、自動車部材用鋼版であり、
前記塗装金属材の前記塗膜側に配置する電極と、
前記塗膜と前記電極との間に両者に接触するように電解質材料を配置した状態で、前記電極と前記塗装金属材の基材との間に電圧を印加する電源部と、
前記電極と前記基材との間に流れる電流を検出する電流検出部と、
前記電源部による印加電圧を制御する制御部と、
前記電源部による電圧の印加に伴い前記塗膜が絶縁破壊するときの電圧値に基づいて、前記塗装金属材の耐食性を評価する判定部と
を備えたことを特徴とする耐食性評価装置。
【請求項７】
前記判定部は、
腐食促進試験により前記塗装金属材の腐食が開始するまでの期間として予め求めておいた腐食抑制期間と、
前記塗装金属材の基材と前記塗膜表面との間に、時間に対して徐々に増大する電圧を印加して予め求めておいた前記塗膜が絶縁破壊するときの電圧値と、
の関係に基づいて、
被測定物である塗装金属材の基材と塗膜表面との間に前記電圧を印加して求めた塗膜が絶縁破壊するときの電圧値の実測値から、前記被測定物の耐食性として、前記被測定物の腐食抑制期間を求める
ことを特徴とする請求項６に記載の耐食性評価装置。
【請求項８】
前記塗膜は化成皮膜と電着塗膜とを備えたことを特徴とする請求項６又は７に記載の耐食性評価装置。
【請求項９】
前記制御部は前記電圧を時間に対して比例的に増大させながら印加することを特徴とする請求項６〜８のいずれか１項に記載の耐食性評価装置。
【請求項１０】
前記塗膜は、樹脂系塗料を用いて形成された電着塗膜を備えたことを特徴とする請求項６〜９のいずれか１項に記載の耐食性評価装置。
【発明の詳細な説明】
【技術分野】
【０００１】
本発明は、塗装金属材の耐食性を定量的に評価する耐食性評価方法及び耐食性評価装置に関するものである。
【背景技術】
【０００２】
従来より、塗装後の総合塗膜（化成皮膜／電着塗膜／中塗り塗膜／上塗り塗膜）性能を評価する手法として複合サイクル試験等の腐食促進試験が行われている。
【０００３】
しかし、斯かる腐食促進試験においては、評価に数ヶ月を要するため、例えば塗装鋼板の構成材料や焼付条件の異なる総合塗膜の膜質を簡便に評価し、塗装条件の最適化等を迅速に行うことが困難である。従って、材料開発、塗装工場の工程管理、車両防錆品質の育成の場において、塗装鋼板の耐食性を迅速且つ簡便に評価する定量評価法の確立が望まれている。
【０００４】
そこで、被覆金属の簡易な寿命予測方法として、金属と皮膜との間に定電圧を印加して、電流が流れ出すまでの時間と電圧との関係から、電圧を印加していないときに腐食因子が素地に到達するまでの時間を予測する方法が提案されている（例えば特許文献１参照）。
【先行技術文献】
【特許文献】
【０００５】
【特許文献１】特開昭６１−５４４３７号公報
【発明の概要】
【発明が解決しようとする課題】
【０００６】
しかしながら、上記従来の特許文献１のものでは、評価に時間がかかるとともに、測定毎にグラフを作成して評価しなければならず現実的ではないという問題があった。
【０００７】
本発明は斯かる点に鑑みてなされたものであり、その目的とするところは、塗装鋼板の耐食性を簡便且つ定量的に評価できる手法を構築するとともに、実践的且つ簡易な耐食性評価装置を開発することにある。
【課題を解決するための手段】
【０００８】
上記の目的を達成するために、この発明では、電気化学的計測法を用いて塗膜の絶縁性を破壊し、その絶縁破壊電圧（以下、「絶縁電圧」という）を測定することにより、塗装金属材の耐食性を定量的且つ簡易に評価するようにした。
【０００９】
具体的には、本発明に係る耐食性評価方法は、基材上に塗膜を備えた塗装金属材の耐食性を定量的に評価する耐食性評価方法であって、前記基材は、自動車部材用鋼版であり、前記塗装金属材の基材と前記塗膜表面との間に電圧を印加し、前記塗膜が絶縁破壊するときの電圧値に基づいて、前記塗装金属材の耐食性を評価することを特徴とする。
【００１０】
前記塗膜が絶縁破壊するときの電圧値、すなわち絶縁電圧は塗膜の耐食性に係る絶縁性の良否を表すため、これを測定することにより塗装金属材の耐食性を評価することができる。従って、本発明によれば、塗装金属材の耐食性を腐食促進試験により評価する必要が無く、塗装金属材の基材の種類、塗膜の構成材料、膜厚、及び焼付条件等の条件出しや品質管理、工程管理等の面において本方法を活用することができる。
【００１１】
また、本発明に係る耐食性評価方法は、腐食促進試験により前記塗装金属材の腐食が開始するまでの期間としての腐食抑制期間を予め求めておき、前記塗装金属材の基材と前記塗膜表面との間に、時間に対して徐々に増大する電圧を印加し、前記塗膜が絶縁破壊するときの電圧値を予め求めておき、被測定物である塗装金属材の基材と塗膜表面との間に、前記電圧を印加し、塗膜が絶縁破壊するときの電圧値の実測値を求め、予め求めておいた前記腐食抑制期間と予め求めておいた前記電圧値との関係に基づいて、前記被測定物の前記実測値から、前記被測定物の耐食性として、前記被測定物の腐食抑制期間を求める構成とすることができる。
【００１２】
一般に、塗装金属材では、例えば塩水などの腐食因子が塗膜に浸透し、基材に到達することで錆の発生、すなわち腐食が開始する。従って、塗装金属材の腐食過程は、錆が発生するまでの過程と発生した錆が進展する過程とに分けられ、それぞれ腐食が開始するまでの期間（腐食抑制期間）と腐食が進展する速度（腐食速度）とを求めることにより評価することができる。前記絶縁電圧は、上述のごとく塗膜の耐食性に係る絶縁性の良否を示すため、前記塗装金属材の腐食抑制期間と相関関係がある。
【００１３】
前記腐食抑制期間は、複合サイクル試験や塩水噴霧試験等の腐食促進試験により別途実験的に測定することができる。従って、腐食抑制期間と絶縁電圧との相関関係を予め実験的に求めておき、この関係に基づいて、試験片の絶縁電圧の実測値から当該試験片の腐食抑制期間を求めることにより、塗装金属材の基材の種類、塗膜の構成材料、膜厚、及び焼付条件等の異なる試験片に対して、より正確且つ定量的に塗装金属材の耐食性を評価することができる。
【００１４】
また、本発明に係る耐食性評価方法は、前記塗装金属材の基材と前記塗膜表面との間に前記電圧を時間に対して比例的に増大させながら印加することが好ましい。
【００１５】
同構成によれば、絶縁電圧をより精度良く検出することができる。
【００１６】
なお、前記塗膜は化成皮膜と電着塗膜とを備えた構成であることが好ましい。
【００１７】
さらに、前記塗膜は、樹脂系塗料を用いて形成された電着塗膜を備えた構成であることが好ましい。
【００１８】
また、本発明に係る耐食性評価装置は、基材上に塗膜を備えた塗装金属材の耐食性を定量的に評価する耐食性評価装置であって、前記基材は、自動車部材用鋼版であり、前記塗装金属材の前記塗膜側に配置する電極と、前記塗膜と前記電極との間に両者に接触するように電解質材料を配置した状態で、前記電極と前記塗装金属材の基材との間に電圧を印加する電源部と、前記電極と前記基材との間に流れる電流を検出する電流検出部と、前記電源部による印加電圧を制御する制御部と、前記電源部による電圧の印加に伴い前記塗膜が絶縁破壊するときの電圧値に基づいて、前記塗装金属材の耐食性を評価する判定部とを備えたことを特徴とする。
【００１９】
同構成では、支持電解質存在下、塗装金属材に電圧を印加することにより、腐食因子としての支持電解質の塗膜への浸透を促すことができる。そして、腐食因子が基材に到達したときの電圧値、すなわち塗膜が絶縁破壊するときの絶縁電圧を測定すれば、上述のごとく前記腐食抑制期間という観点から塗装金属材の耐食性を評価することができる。これにより、塗装金属材の耐食性を腐食促進試験により評価する必要が無く、塗装金属材の基材の種類、塗膜の構成材料、膜厚、及び焼付条件等の条件出しや品質管理、工程管理等の面において本装置を活用することができる。
【００２０】
また、本発明に係る耐食性評価装置において、前記判定部は、腐食促進試験により前記塗装金属材の腐食が開始するまでの期間として予め求めておいた腐食抑制期間と、前記塗装金属材の基材と前記塗膜表面との間に、時間に対して徐々に増大する電圧を印加して予め求めておいた前記塗膜が絶縁破壊するときの電圧値と、の関係に基づいて、被測定物である塗装金属材の基材と塗膜表面との間に前記電圧を印加して求めた塗膜が絶縁破壊するときの電圧値の実測値から、前記被測定物の耐食性として、前記被測定物の腐食抑制期間を求める構成とすることが好ましい。
【００２１】
上述のごとく、前記腐食抑制期間は別途実験的に測定することができるため、本構成とすることにより、塗装金属材の基材の種類、塗膜の構成材料、膜厚、及び焼付条件等の異なる試験片に対して、より正確且つ定量的に塗装金属材の耐食性を評価することができる。
【００２２】
また、本発明に係る耐食性評価装置において、前記制御部は前記電圧を時間に対して比例的に増大させながら印加することが好ましい。
【００２３】
同構成によれば、絶縁電圧をより精度良く検出することができる。
【００２４】
なお、前記塗膜は化成皮膜と電着塗膜とを備えた構成であることが好ましい。
【００２５】
また、前記塗膜は、樹脂系塗料を用いて形成された電着塗膜を備えた構成であることが好ましい。
【発明の効果】
【００２６】
以上説明したように、本発明によれば、電気化学的計測法を用いて塗膜の絶縁性を破壊し、その絶縁電圧を測定することにより、塗装金属材の耐食性を定量的且つ簡易に評価することができる。
【図面の簡単な説明】
【００２７】
【図１】図１は、本発明の第１実施形態に係る耐食性評価装置を用いた耐食性評価方法を説明するための図である。
【図２】図２は、第１実施形態において、電極と塗装金属材の基材との間に印加される電圧の変化（一点鎖線）、及び該電圧の印加に伴い前記電極と前記基材との間に流れる電流の変化（実線）を示す図である。
【図３】図３は、絶縁電圧と塗膜膨れ発生サイクル数との相関関係を示す図である。
【図４】図４は、本発明の第２実施形態に係る耐食性評価装置を示す図である。
【発明を実施するための形態】
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
［第１実施形態］
（耐食性評価装置）
図１に示すように、本発明の第１実施形態に係る耐食性評価装置１は、電極６と、この電極６と評価対象である塗装鋼板２（塗装金属材）とに接続された、電源部及び電流検出部としての電源装置１０と、前記電源装置１０と通信可能に接続された、制御部及び判定部としての情報処理端末１１を備える。
【００３０】
電極６は、前記塗装鋼板２の基材である鋼板３と該鋼板３表面上に形成された塗膜である化成皮膜４及び電着塗膜５との間に電圧を印加するためのものであり、具体的には例えば、炭素電極、白金電極等を使用することができる。電極６は、塗装鋼板２の電着塗膜５側に配置されており、電着塗膜５と電極６との間には両者に接触するように電解質材料としての電解質溶液８が配置されている。
【００３１】
電解質溶液８は、導電性を増加させるとともに、腐食因子としての役割を有し、支持電解質を含む溶液であればいずれのものも使用することができる。具体的には例えば、塩化ナトリウム、塩化カリウム、硫酸マグネシウム、硝酸カリウム、リン酸カルシウム、酒石酸水素カリウム等の水溶液等を使用することができる。本実施形態においては５％塩化ナトリウム水溶液を使用する。
【００３２】
図１に示すように、電解質溶液８は、液漏れ防止用のゴムマット９を介して電着塗膜５表面上に設けられた容器７に入れられ、その電解質溶液８の中に、前記電極６が浸漬された状態で配置されている。また、電極６と電着塗膜５とは僅かに離間されており、両者の間は電解質溶液８で満たされている。
【００３３】
ここで、電解質溶液８と電着塗膜５との接触面積が測定面積であり、具体的には例えば５ｍｍφ（１９．６ｍｍ２）以上２０ｍｍφ（３１４ｍｍ２）以下の測定面積を有することが好ましい。より好ましくは、８ｍｍφ（５０．２ｍｍ２）以上１２ｍｍφ（１１３ｍｍ２）以下である。
【００３４】
電源装置１０は、前記電極６と、前記塗装鋼板２の基材である鋼板３とに接続されており、両者間に電圧を印加する電源部としての役割を担うとともに、両者間に流れる電流を検出する電流検出部としての役割も担う。具体的には、例えば電圧／電流の印加法として制御可能なポテンショ／ガルバノスタット等を使用することができる。
【００３５】
情報処理端末１１は、電源装置１０により電極６と鋼板３との間に印加される電圧を制御する制御部としての役割を有する。また、電源装置１０による電圧の印加に伴い前記塗膜４，５が絶縁破壊するときの電圧値に基づいて、塗装鋼板２の耐食性を評価する判定部としての役割を有する。この点については、後述の（耐食性評価方法）において詳細に説明する。情報処理端末１１として、具体的には例えば、汎用のコンピュータ等を使用することができる。
【００３６】
（耐食性評価方法）
前記耐食性評価装置１を使用して、本発明に係る耐食性評価を行う方法について、図１〜３を参照して詳述する。
【００３７】
まず、被測定物としての塗装鋼板２の試験片を準備する。本実施形態において、塗装鋼板２は、基材としての鋼板３と、この鋼板３の表面に形成された化成皮膜４と、さらにその上に形成された電着塗膜５とにより構成されている。
【００３８】
鋼板３は、家電製品、建材又は自動車部品等を製造するための鋼板であり、より好ましくは自動車部材用鋼板である。具体的には例えば、冷間圧延鋼板（ＳＰＣ）、合金化溶融亜鉛めっき鋼板（ＧＡ）、高張力鋼板又はホットスタンプ材等を使用することができ、より好ましくはＳＰＣ又はＧＡである。
【００３９】
化成皮膜４は、腐食因子が直接鋼板３に触れるのを防ぐとともに、化成皮膜４自身が反応し、鋼板３表面をアルカリ性環境にして錆を防ぐ役割を有する。また、電着塗膜５と鋼板３との密着性を向上させる役割も有する。具体的には例えば、クロメート化成皮膜やリン酸亜鉛皮膜等である。
【００４０】
電着塗膜５は、高いつきまわり性と均一性を有し、焼付工程後には高い耐食性を示すことにより、鋼板３を保護する役割を有する。具体的には例えば、エポキシ樹脂系塗料、アクリル樹脂系塗料等を使用することができる。
【００４１】
次に、塗装鋼板２の電着塗膜５表面上に、前記ゴムマット９を介して容器７を設置し、該容器７内に前記電解質溶液８を充填する。
【００４２】
そして、この電解質溶液８内に、電源装置１０に接続された電極６を浸漬させ、電着塗膜５表面上方に非接触状態で保持する。
【００４３】
さらに、電源装置１０の他方の配線を前記塗装鋼板２の鋼板３に接続させる。
【００４４】
この状態において、前記情報処理端末１１の制御のもとで、電源装置１０により電極６と鋼板３との間に電圧が印加される。このとき、電源装置１０により印加される電圧は、図２の一点鎖線に示すように、時間に対して徐々に増大、すなわち漸増させながら印加する。これにより、絶縁電圧をより精度良く検出することができる。印加電圧の掃引速度は、具体的には例えば、０．１〜１０Ｖ／ｓの範囲であり、より好ましくは０．５〜２Ｖ／ｓである。
【００４５】
次に、電源装置１０は、前記印加電圧に対して、前記電極６と前記鋼板３との間に流れる電流を検出する。図２において実線で示すように、両者間の電流は印加電圧を上昇させても、時刻ｔ１に電圧値Ｖ１となるまではほとんど流れない。しかし、電圧値Ｖ１を超えると電流量が急激に増加し、電圧値Ｖ２（時刻ｔ２）において電流量は閾値Ａ１に到達する。
【００４６】
これは、電圧値Ｖ１に至るまでは塗膜４，５における腐食因子の遮断性能が維持されており、電流量が抑えられているものの、図１の符号１２で示すように、印加電圧の上昇が塗膜４，５への腐食因子の浸透を助ける、もしくは塗膜４，５が徐々に破壊され、腐食因子としての電解質溶液８が塗膜４，５内部へ徐々に浸透し、やがて鋼板３の表面に到達したことにより、急激に電流量が増加したことを示している。換言すると、電圧の印加に伴い腐食因子の塗膜４，５への浸透が促され、腐食因子が鋼板３の表面に到達したことにより、塗膜４，５は絶縁破壊され、その遮断性能は失われたといえる。
【００４７】
そして、電流量が閾値Ａ１に達したときの電圧値Ｖ２を絶縁電圧とすると、絶縁電圧Ｖ２となる時間ｔ２は、腐食因子が鋼板３に到達するまでの期間、すなわち鋼板３の腐食抑制期間に対応すると考えられる。
【００４８】
そこで、実際に前記絶縁電圧Ｖ２と前記腐食抑制期間との対応関係について考察する。
【００４９】
図３は、鋼板３としてＳＰＣを使用し、その表面上に化成皮膜４、電着塗膜５を形成した塗装鋼板２について、腐食促進試験である複合サイクル試験により得られた、腐食抑制期間を示す塗膜膨れ発生サイクル数と、前記絶縁電圧Ｖ２との相関関係を示している。
【００５０】
なお、複合サイクル試験においては、試験片に対し、塩水噴霧（８時間）、乾燥（８時間）、湿潤（８時間）の各工程を２４時間１サイクルとして施し、当該試験片表面の２０％に塗膜膨れ（錆）が形成されたサイクル数、すなわち塗膜膨れ発生サイクル数を腐食抑制期間として求めるものである。
【００５１】
図３において、Ｓ１〜Ｓ４に示す４点は、それぞれ電着塗膜５の膜厚が５μｍ、７μｍ、１０μｍ、及び１５μｍの塗装鋼板２において、焼付条件１５０℃・２０分のものを示す。また、Ｓ５，Ｓ６，Ｓ３の３点は、電着塗膜５の膜厚１０μｍの塗装鋼板２において、焼付条件をそれぞれ、１４０℃・１５分、１４０℃・２０分、及び１５０℃・２０分としたものを示す。図３に示すように、上記の点は電着塗膜５の膜厚及び焼付条件が変化しても回帰直線に沿ったものであり、その決定係数Ｒ２は０．８３であることから、腐食抑制期間としての塗膜膨れ発生サイクル数と絶縁電圧Ｖ２との間には高い相関関係があると言える。
【００５２】
従って、腐食促進試験により塗装鋼板２の腐食抑制期間を測定する代わりに、塗膜４，５の絶縁電圧Ｖ２を測定することにより、塗装鋼板２の耐食性を評価することができる。
【００５３】
すなわち、本実施形態に係る耐食性評価方法は、前記塗装鋼板２の鋼板３と塗膜４，５表面との間に電圧を増大させながら印加し、前記塗膜４，５が絶縁破壊するときの電圧値、すなわち電源装置１０により検出された電流量が閾値Ａ１に到達したときの絶縁電圧Ｖ２を求めることにより、この絶縁電圧Ｖ２に基づいて前記塗膜４，５の耐食性を評価することを特徴とする。
【００５４】
同構成によれば、電解質溶液８存在下、塗装鋼板２に電圧を印加することにより、腐食因子としての電解質溶液８の塗膜４，５への浸透を促すことができる。そして、腐食因子が鋼板３に到達したときの電圧値、すなわち塗膜４，５が絶縁破壊するときの絶縁電圧Ｖ２を測定すれば、この絶縁電圧Ｖ２は前記腐食抑制期間と相関関係があるため、前記腐食抑制期間という観点から塗装鋼板２の耐食性を評価することができる。これにより、塗装鋼板２の耐食性を腐食促進試験により評価する必要が無く、鋼板３の種類、塗膜４，５の構成材料、膜厚、及び焼付条件等の条件出しや品質管理、工程管理等の面において本方法を活用することができる。
【００５５】
なお、前記電流量の閾値Ａ１は、急激な電流量の増加を検出できる程度に設定されていればよく、具体的には例えば０．５ｍＡ以上であることが好ましい。また、より好ましくは、１〜５０ｍＡ、特に好ましくは、５〜１５ｍＡである。
【００５６】
さらに、上記測定に際し、試験温度は１０〜４０℃において一定に保持されていることが好ましい。また、より好ましくは、２０〜３０℃、特に好ましくは、２３〜２７℃である。
【００５７】
また、前記塗装鋼板２の耐食性として、予め実験的に求めておいた塗装鋼板２の前記腐食抑制期間と前記絶縁電圧Ｖ２との関係に基づいて、試験片の前記絶縁電圧Ｖ２の実測値から当該試験片の腐食抑制期間を求めることが好ましい。
【００５８】
より具体的には例えば、参照データとして、膜厚の異なる塗装鋼板２について、予め腐食促進試験により腐食抑制期間を求めるとともに絶縁電圧Ｖ２を測定して両者の相関関係を求めておき、焼付条件等の異なる塗装鋼板２の試験片の絶縁電圧Ｖ２の実測値から、前記相関関係に基づいて当該試験片の腐食抑制期間を求め、試験片上に形成された塗膜４，５の膜質等を評価する。
【００５９】
これにより、鋼板３の種類、塗膜４，５の構成材料、膜厚、及び焼付条件等の異なる試験片に対して、より正確且つ定量的に塗装鋼板２の耐食性を評価することができる。
【００６０】
以下、本発明に係る他の実施形態について詳述する。なお、これらの実施形態の説明において、第１実施形態と同じ部分については同じ符号を付して詳細な説明を省略する。
【００６１】
［第２実施形態］
（耐食性評価装置）
図４に示すように、図１における容器７及びゴムマット９に代えて、電解質溶液８を含有する導電性固形物２８を使用することができる。
【００６２】
導電性固形物２８は、電解質溶液８を含有しながら、被測定物の形状に合わせて任意形状を取り得る固形物であって、導電性を有するものであればよい。具体的には例えば、グリアジン、グルテニン及びデンプン等からなる固形物原料粉に対し、塩化ナトリウム、酒石酸水素カリウム、蒸留水及びオレイン酸、リノール酸等の油分を含む固形物が好ましい。このとき、それぞれの成分の配合比は、体積比において、固形物原料粉３０〜５０％、塩化ナトリウム１０〜３０％、酒石酸水素カリウム１０〜３０％、蒸留水１０〜４５％、油分３〜１５％であることが好ましい。
【００６３】
本構成とすることにより、平坦面を有さない試験片、具体的には例えば塗装鋼板２のエッジ部や、曲面等において、試験片の形状が制約されることなく、測定を行うことができる。
【００６４】
［その他の実施形態］
上記第１又は第２実施形態において、被測定物である塗装鋼板２は、塗膜として二層以上の多層膜を備えた構成とすることができる。具体的には例えば、化成皮膜４及び電着塗膜５に加え、該電着塗膜５表面上に中塗り塗膜を備えた構成、若しくは該中塗り塗膜上にさらに上塗り塗膜等を備えた構成の多層膜とすることができる。
【００６５】
中塗り塗膜は、塗装鋼板２の仕上り性と耐チッピング性を確保するとともに、化成皮膜４及び電着塗膜５により構成される下塗り塗膜と上塗り塗膜との密着性を向上させる役割を有する。また、上塗り塗膜は、塗装鋼板２の色、仕上り性及び耐候性を確保するものである。これらの塗膜は、具体的には例えば、ポリエステル樹脂、アクリル樹脂、アルキド樹脂等の基体樹脂と、メラミン樹脂、尿素樹脂、ポリイソシアネート化合物（ブロック体も含む）等の架橋剤とからなる塗料等により形成される。
【００６６】
本構成とすることにより、例えば自動車部材の製造工程等において、塗装工程毎に製造ラインから部品を取り出し、塗膜の品質等を確認することができる。
【産業上の利用可能性】
【００６７】
本発明は、塗装金属材の耐食性を迅速且つ簡易に評価することができるので、極めて有用である。
【符号の説明】
【００６８】
１  耐食性評価装置
２  塗装鋼板（塗装金属材）
３  鋼板（基材）
４  化成皮膜
５  電着塗膜
６  電極
８  電解質溶液（電解質材料）
１０  電源装置（電源部、電流検出部）
１１  情報処理端末（制御部、判定部）
Ｖ２  絶縁電圧（塗膜が絶縁破壊するときの電圧値）
【図１】
0006436688.tif 000002
【図２】
0006436688.tif 000003
【図３】
0006436688.tif 000004
【図４】
0006436688.tif 000005